(57)【要約】      （修正有）【課題】  フラッディング現象を抑制するとともに、ガス拡散層による高分子電解質膜や触媒層へのダメージを低減することにより、長時間の連続運転が可能な燃料電池スタックを提供する。【解決手段】  水素イオン伝導性高分子電解質膜、前記電解質膜を挟み、触媒層およびガス拡散層を有する一対の電極、前記電極に反応ガスを供給するガス流路を有する一対のセパレータ板を具備した単電池を少なくと３個積層した電池積層体、ならびに前記電池積層体を積層方向に圧縮する一対のエンドプレートを含む燃料電池スタックであって、前記電池積層体の少なくとも両端の単電池を構成するガス拡散層が織布３ａ，３ｂを基材とし、前記両端の単電池以外の単電池を構成するガス拡散層が不織布１３ａ、１３ｂを基材とする。【選択図】図１
2005032667.tif 000002
【特許請求の範囲】
【請求項１】
水素イオン伝導性高分子電解質膜、前記電解質膜を挟み、触媒層およびガス拡散層を有する一対の電極、前記電極に反応ガスを供給するガス流路を有する一対のセパレータ板を具備した単電池を少なくと３個積層した電池積層体、ならびに前記電池積層体を積層方向に圧縮する一対のエンドプレートを含む燃料電池スタックであって、
前記電池積層体の少なくとも両端の単電池を構成するガス拡散層が織布を基材とし、前記両端の単電池以外の単電池を構成するガス拡散層が不織布を基材とすることを特徴とする燃料電池スタック。
【請求項２】
水素イオン伝導性高分子電解質膜、前記電解質膜を挟み、触媒層およびガス拡散層を有するアノードおよびカソード、前記アノードに燃料ガスを供給するガス流路を有するアノード側セパレータ板、および前記カソードに酸化剤ガスを供給するガス流路を有するカソード側セパレータ板を具備した単電池を複数個積層した電池積層体、ならびに前記電池積層体を積層方向に圧縮する一対のエンドプレートを含む燃料電池スタックであって、
前記単電池のカソードにおけるガス拡散層が織布を基材とし、アノードにおけるガス拡散層が不織布を基材とすることを特徴とする燃料電池スタック。
【請求項３】
水素イオン伝導性高分子電解質膜、前記電解質膜を挟み、触媒層およびガス拡散層を有する一対の電極、前記電極に反応ガスを供給するガス流路を有する一対のセパレータ板を具備した単電池を少なくとも３個積層した電池積層体、ならびに前記電池積層体を積層方向に圧縮する一対のエンドプレートを含む燃料電池スタックであって、
前記セパレータ板の少なくとも一つは内部に冷却部を有し、
前記電池積層体の少なくとも前記冷却部を有するセパレータ板を含む単電池を構成するガス拡散層が織布を基材とし、前記冷却部を有するセパレータ板を含む単電池以外の単電池を構成するガス拡散層が不織布を基材とすることを特徴とする燃料電池スタック。
【請求項４】
前記織布が、２０〜４００μｍの厚さ、および２００〜５００ｋｇ／ｍ3の嵩密度を有することを特徴とする請求項１〜３のいずれかに記載の燃料電池スタック。
【請求項５】
前記不織布が、５０〜５００μｍの厚さ、および３００〜８００ｋｇ／ｍ3の嵩密度を有することを特徴とする請求項１〜３のいずれかに記載の燃料電池スタック。
【請求項６】
前記ガス拡散層の触媒層と接する側に、導電性撥水カーボン層が形成されていることを特徴とする請求項１〜５のいずれかに記載の燃料電池スタック。
【発明の詳細な説明】
【技術分野】
【０００１】
本発明は、燃料として純水素、またはメタノールもしくは化石燃料より改質して得られた水素などの燃料ガスと、空気などの酸素を含有する酸化剤ガスとを電気化学的に反応させて電力と熱を発生させる燃料電池を複数個積層した燃料電池スタックに関する。
【背景技術】
【０００２】
燃料電池は、水素を含有する燃料ガスと、空気などの酸素を含有する酸化剤ガスとを電気化学的に反応させて、電力と熱とを同時に発生させる。
従来の燃料電池を複数個積層した燃料電池スタックの一般的な構成を図６に示す。
燃料電池は、水素イオンを選択的に輸送する水素イオン伝導性高分子電解質膜１、および高分子電解質膜１の両面に形成された一対の電極４４ａ、４４ｂから構成される。前記電極４４ａ、４４ｂは、通常、白金系の金属触媒を担持したカーボン粉末を主成分とし、水素イオン伝導性高分子電解質膜１上に形成される触媒層２ａ、２ｂおよび、この触媒層２ａ、２ｂの外面に形成され、通気性と電子導電性とを併せ持つガス拡散層４８ａ、４８ｂからなる。
【０００３】
ガス拡散層４８ａ、４８ｂは、基材４３ａ、４３ｂおよび前記基材４３ａ、４３ｂの触媒層２ａ、２ｂ側に形成された導電性撥水カーボン層１５ａ、１５ｂからなる。
電極４４ａ、４４ｂに供給される燃料ガスおよび酸化剤ガスが外にリークしたり、二種類の反応ガスが互いに混合したりしないように、電極４４ａ、４４ｂの周囲には水素イオン伝導性高分子電解質膜１を挟んでガスシール材５ａ、５ｂが配置される。このガスシール材５ａ、５ｂは、電極４４ａ、４４ｂおよび水素イオン伝導性高分子電解質膜１と一体化してあらかじめ組み立てられ、これをＭＥＡ１２（電解質膜・電極接合体）と呼ぶ。
【０００４】
ＭＥＡ１２の外側には、これを機械的に固定するとともに、隣接したＭＥＡ１２を互いに電気的に直列に接続するために、導電性を有するセパレータ板６ａ、６ｂが配置される。セパレータ板６ａ、６ｂのＭＥＡ１２と接触する部分には、電極４４ａ、４４ｂに反応ガスを供給し、生成水や余剰ガスを運び去るためのガス流路７が形成されている。
【０００５】
燃料電池は運転中に発熱するので、電池を良好な温度状態に維持するためには、冷却水等で冷却する必要がある。そこで通常、１〜３セル毎にセパレータ板に冷却水を流す冷却部が設けられる。図６では、ＭＥＡ１２間にセパレータ板６ａを配して２セルを積層する毎に、背面に冷却水用の流路が設けられたセパレータ板６ｂを２枚重ねて冷却部１６を形成した複合セパレータ板が積層されている。
このように、ＭＥＡ１２とセパレータ板６ａ、６ｂとを交互に重ねていき、１０〜２００セル積層した後、その電池積層体を集電板９および絶縁板１０を介してエンドプレート１１で挟み、締結ボルトで両端から固定するのが一般的な燃料電池スタックの構造である。
【０００６】
水素イオン伝導性高分子電解質膜の水素イオンを選択的に輸送する機能は、高分子電解質膜が水分を含んだ状態で発揮される。そして、高分子電解質膜の含水率が高いほど、水素イオン伝導度が増加して反応がスムーズに進行するとともに、電池の内部抵抗が低減する。これらのことから、運転時には、電極に供給される反応ガスを高加湿にする必要がある。
【０００７】
ガス拡散層には、（１）反応ガスをＭＥＡに均一に供給する、（２）高分子電解質膜や電極を適度な湿潤状態に保つ、（３）過剰な反応生成水を排出する、（４）基材が集電性を有し、ＭＥＡとセパレータ板の導電性を確保する、の４つの機能が要求される。ガス拡散層は、通常、導電性を有する多孔質基材の片面に、導電性撥水カーボン層と呼ばれる被覆層を形成した状態で用いられる。
【０００８】
前記基材には、織布（カーボンクロス）や不織布（カーボンペーパー、カーボンフェルト）が用いられ、いずれの場合にも耐薬品性、電気伝導性、強度、熱伝導率、空気透過率、圧縮強度などに優れ、かつ適度の撥水性、水透過性、水分保持性、平滑性を同時に満足しなければない。
【０００９】
一般的な織布と不織布の作製方法と特徴について説明する。
織布には、ポリアクリロニトリル系、ピッチ系、セルロース系、ポリノジック系などの炭素質繊維が用いられる。その中でも現在、機械的強度が高いことや不純物が少ないことから、ポリアクリロニトリル系が好ましい。炭素質繊維の単繊維の直径は通常３〜７０μｍであるが、特に８〜４０μｍが好ましい。この単繊維を１０〜６００本、撚り合わせて単糸を作製する。さらに、この単糸を２本、撚り合わせて双糸を作製する場合もある。この単糸あるいは双糸を用いて、通常の織機を用いて布を作製する。織布の織り方は平織が好ましい。しかし運転条件によって、斜文織、朱子織を用いることもある。
【００１０】
上記の糸を織機で平織にする場合の経緯密度（単位長さあたりの縦糸および横糸の本数）は、１００ 〜５００ 本／１０ｃｍが好ましく、その中でも１５０〜３００ 本／１０ｃｍが特に好ましい。経緯密度が小さすぎると、糸の歪みやほつれ、しわが生じやすくなり、強度も低下する。経緯密度が大きすぎると、糸が密に詰まった状態になり、ガス拡散性や透湿性が低下して、電池性能に悪い影響を及ぼす。また、織布とした場合に厚さのむらが大きくなり易い。
【００１１】
ガス拡散層としては、上述の織布を、例えば、窒素雰囲気中、９００℃で加熱して炭化処理したのち、アルゴン雰囲気中で２０００℃に加熱して黒鉛化処理したものが用いられる。
なお、織布は、一般的には、例えば、炭素質繊維が互いに融着することにより、または、比較的少量のバインダーもしくはその炭化物により炭素質繊維が互いに結合することにより構成される。
【００１２】
バインダーとしては、加熱により炭素化するものが好ましく、例えば、フェノール樹脂、エポキシ樹脂、フラン樹脂、メラミン樹脂、ピッチなどが用いられる。バインダーにより炭素質繊維間の接触点において両繊維が離れないため、織布の電気抵抗は一定に保たれる。また、不織布に比べ織布の場合は、繊維を織っているため、ある程度の強度や接点が確保されている分、必要なバインダー量は比較的少量で済む。このように、バインダーを用いることにより、十分な剛性や導電性を確保しつつ、優れたガス拡散性を保持することができる。
【００１３】
不織布の材料としては、ポリアクリロニトリル系、ピッチ系、セルロース系、ポリノジック系などの炭素質繊維が用いられる。この中でも、機械的強度が高いことや不純物が少ないことから、ポリアクリロニトリル系が好ましい。炭素繊維の繊維径は２〜２５μｍが好ましく、さらに、基材強度が高くなるため、４〜１５μｍが特に好ましい。単繊維の長さは２〜３０ｍｍ程度が好ましい。さらに、一層基材の強度を向上させるため、５〜２０ｍｍ程度が特に好ましい。
【００１４】
不織布は、この単繊維を二次元においてランダムな方向に多量に分散させ、単繊維間を結合させることにより得られる。この方法としては、例えば、液体中に炭素質単繊維を分散させて抄造する湿式法（抄紙法）や、空気中で炭素質単繊維を分散させて、降り積もらせた状態とした後、それを圧延プレスする乾式法などが挙げられる。一般的に、湿式法により得られた不織布をカーボンペーパー、乾式法により得られた不織布をカーボンフェルトと呼ぶ。
【００１５】
湿式法や乾式法の場合には、単繊維を結合させるためのバインダーとして高分子材料が多量に用いられる。高分子材料としては、例えば、ポリビニルアルコール、ポリエステルなどの熱可塑性樹脂や、フェノール樹脂、エポキシ樹脂、フラン樹脂、メラミン樹脂、ピッチなどの熱硬化性樹脂が用いられる。また、不織布は、通常数枚のシートを貼り合わせることにより得られる。このため、シート間を接着する場合にも、上述のバインダーが大量に用いられる。したがって、バインダーとして、通常電気伝導性および熱伝導性に乏しい熱硬化性樹脂を用いた場合は、不織布の厚さ方向において、良好な電気伝導性および熱伝導性が得られない。
【００１６】
このように、不織布は、製造工程において、バインダーとして比較的多量の高分子材料を必要する。また、数枚のシートをプレス加工して一定の厚さとするので、ガス透過性、透湿性、および導電性が織布に比べて低く、逆に剛性は比較的大きい。
ガス拡散層としては、上記の炭素質単繊維およびバインダーを用いて得られた不織布を、窒素雰囲気中、９００℃で加熱して炭化処理した後、それをアルゴン雰囲気中、２０００℃で加熱して黒鉛化処理したものが用いられる。
【００１７】
上記のように織布を用いた場合と不織布を用いた場合とでは、ガス拡散層用の基材の作製方法が異なるため、電池性能に異なる影響を及ぼす。
本発明は、ガス拡散層用基材に織布または不織布を用いた場合の電池試験を繰り返し行い、織布と不織布の違いが電池性能に与える影響を明らかにすることにより発案されたものである。一般的な、織布と不織布の特徴を表１に示す。
【００１８】
【表１】
2005032667.tif 000003
【００１９】
織布は縦糸と横糸を織って得られたものであるため、織布からなる基材は、その表面が比較的凹凸形状を有している。また、織布は単繊維を撚って得られた糸を用いて織られたものであり、織布作製時に必要なバインダー量が少ない。このため、基材を構成する撚り糸から繊維の一部が飛び出すことにより、繊維ほつれ（毛羽立ち）が発生しやすい。
【００２０】
この基材表面の凸部や繊維ほつれが高分子電解質膜および触媒層に強く当たることにより、高分子電解質膜および触媒層にダメージを与えやすくなる。これにより、燃料電池の劣化が促進され、寿命特性が低下する可能性がある。導電性撥水カーボン層が触媒層とガス拡散層用基材との間に存在する場合でも同様の傾向を示す。特に、この繊維ほつれが高分子電解質膜を突き刺すと、開回路電圧が低下したり、水素ガスと酸素ガスが直接燃焼反応することにより、電池特性が低下する可能性がある。
一方、不織布は作製時に、バインダーとして多量の樹脂を使い、厚さ方向に十分プレス加工されているため、表面の平滑性にすぐれ、繊維ほつれも比較的少ない。このため、不織布の場合には、高分子電解質膜や触媒層へのダメージが小さいことを見出した。
【００２１】
また、織布の場合は、作製時に必要なバインダー量が比較的少なく済むため、織布は、気孔率が高く、ガス拡散性や透湿性に優れているという特徴を有する。一方、不織布は、作製時に比較的多量のバインダーを必要とするため、ガス拡散性が阻害されやすく、透湿性は低いが、保水性は高いという特徴を有する。
【００２２】
水素イオンは湿潤した高分子電解質膜中を移動するので、電極を適度に濡らしておく必要がある。高分子電解質膜は、含水率が高いほど、イオン伝導度が増加する。このため、燃料電池の高効率発電、高耐久化を実現するためには、供給される反応ガスを加湿、特に高加湿にしておくことが望ましい。ガス拡散層用基材に織布を用いた場合は、ガス拡散性や透湿性に優れているため、余剰水や反応生成水は、適切にＭＥＡ外部に排出され、フラッディング現象が起こりにくく、電圧を比較的安定に保つことができる。しかし、ガス拡散層用基材に不織布を用いた場合は、フラッディング現象による電池電圧の低下および発電の停止が懸念される。
【００２３】
燃料電池スタック内には、比較的水蒸気や余剰水が多い部位と少ない部位が存在する。このとき、スタック内における水蒸気や余剰水が多く存在すると思われる場所に位置するガス拡散層の基材が不織布である場合、フラッディング現象が起こり、電池性能が低下しやすい。燃料電池スタックは、数個から数百個の単電池を直列に積層した構造である。このため、局所的に電池性能が低下すると、それが燃料電池スタック全体の発電状態に影響を及ぼし、発電が停止する可能性がある。
【００２４】
燃料電池スタックにおいて、フラッディング現象が起こりやすい部位として、例えば、積層体両端近辺の単電池があり、これらの部位でのフラッディング現象を防止することが重要である。
従来技術として、例えば特許文献１では、積層体の両端に配される絶縁板に冷却水流路（冷却部）を設け、スタック内を通過し電池反応の熱を受けて温度上昇した冷却水を、この冷却水流路に流すことで、積層体の両端に位置する単電池の温度低下を抑制することが提案されている。
【００２５】
【特許文献１】特開平１０−３０８２２９号公報
【発明の開示】
【発明が解決しようとする課題】
【００２６】
しかし、上記特許文献１によると、絶縁板に冷却水の専用通路を設けるため、電池モジュール構造が複雑になる。また、積層体両端の単電池の温度低下を防ぐ代わりに、両端を流れる冷却水の温度低下が起こり、給湯温度が低下し、システム効率の低下を招くという問題があった。そこで、より簡素な方法で効果的な作用を得ることができる技術が必要であった。
【００２７】
また、織布は不織布に比べて剛性が低く、スタック締結時にその厚さ方向につぶれやすいため、締結前後の厚さ変化が大きい。実際の単電池内では、織布の厚さは薄くなっているが、それは破壊されていない。このため、織布は、不織布に比べてガス拡散性および透湿性が良好である。一方、不織布の場合、それを無理に大きな圧力で締結して、その厚さを薄くしようとすると、炭素繊維が破壊され、電池特性が著しく低下してしまう可能性がある。
【００２８】
上述のように、燃料電池スタックを構成する全ての単電池において、ガス拡散層の基材に織布を用いた場合、耐フラッディング特性は優れているが、高分子電解質膜や触媒層にダメージを与えやすくなり、このダメージによる電池性能の劣化が促進されやすい。一方、全ての単電池において、ガス拡散層の基材に不織布を用いた場合、フラッディング現象により電圧の低下や電圧の不安定な挙動が起こりやすくなる。
このことから、織布と不織布の特性を見極め、燃料電池スタック内において個々の単電池、またはアノードとカソードの加湿状態、余剰水の量に応じて、織布と不織布を適切に配置することが重要である。
【００２９】
そこで、本発明は、上記従来の問題を解決するために、フラッディング現象を抑制するとともに、ガス拡散層による高分子電解質膜および触媒層へのダメージを低減することにより、長時間の連続運転が可能な燃料電池スタックを提供することを目的とする。
【課題を解決するための手段】
【００３０】
本発明の第一の燃料電池スタックは、水素イオン伝導性高分子電解質膜、前記電解質膜を挟み、触媒層およびガス拡散層を有する一対の電極、前記電極に反応ガスを供給するガス流路を有する一対のセパレータ板を具備した単電池を少なくと３個積層した電池積層体、ならびに前記電池積層体を積層方向に圧縮する一対のエンドプレートを含む燃料電池スタックであって、
前記電池積層体の少なくとも両端の単電池を構成するガス拡散層が織布を基材とし、前記両端の単電池以外の単電池を構成するガス拡散層が不織布を基材とすることを特徴とする。
【００３１】
本発明の第二の燃料電池スタックは、水素イオン伝導性高分子電解質膜、前記電解質膜を挟み、触媒層およびガス拡散層を有するアノードおよびカソード、前記アノードに燃料ガスを供給するガス流路を有するアノード側セパレータ板、および前記カソードに酸化剤ガスを供給するガス流路を有するカソード側セパレータ板を具備した単電池を複数個積層した電池積層体、ならびに前記電池積層体を積層方向に圧縮する一対のエンドプレートを含む燃料電池スタックであって、
前記単電池のカソードにおけるガス拡散層が織布を基材とし、アノードにおけるガス拡散層が不織布を基材とすることを特徴とする。
【００３２】
本発明の第三の燃料電池スタックは、水素イオン伝導性高分子電解質膜、前記電解質膜を挟み、触媒層およびガス拡散層を有する一対の電極、前記電極に反応ガスを供給するガス流路を有する一対のセパレータ板を具備した単電池を少なくとも３個積層した電池積層体、ならびに前記電池積層体を積層方向に圧縮する一対のエンドプレートを含む燃料電池スタックであって、
前記セパレータ板の少なくとも一つは内部に冷却部を有し、
前記電池積層体の少なくとも前記冷却部を有するセパレータ板を含む単電池を構成するガス拡散層が織布を基材とし、前記冷却部を有するセパレータ板を含む単電池以外の単電池を構成するガス拡散層が不織布を基材とすることを特徴とする。
【００３３】
前記織布が、２０〜４００μｍの厚さ、および２００〜５００ｋｇ／ｍ3の嵩密度を有することが好ましい。
前記不織布が、５０〜５００μｍの厚さ、および３００〜８００ｋｇ／ｍ3の嵩密度を有することが好ましい。
前記ガス拡散層の触媒層と接する側に、導電性撥水カーボン層が形成されていることが好ましい。
【発明の効果】
【００３４】
本発明によれば、フラッディング現象を抑制するとともに、ガス拡散層による高分子電解質膜や触媒層へのダメージを低減することにより、長時間の連続運転が可能な燃料電池スタックを提供することができる。
【発明を実施するための最良の形態】
【００３５】
本発明の燃料電池スタックは、燃料電池スタックの高加湿による長期連続運転時に、フラッディング現象を起こさず、かつ高分子電解質膜や触媒層へのダメージを減らして、高耐久を実現できるように、スタック内のガス拡散層用基材として織布と不織布を組み合わせて使用することに特徴を有する。これは、織布や不織布をガス拡散層用基材として用いた場合に、それぞれがどのような効果を燃料電池スタックに及ぼすのかを詳細に検討した結果、最適化を図ることができた。
【００３６】
すなわち、フラッディング現象が発生しやすい部位に、ガス拡散層用基材としてフラッディング現象が起こりにくい織布を用い、それ以外の部位にガス拡散層用基材として高分子電解質膜や触媒層へのダメージの少ない不織布を用いることにより、高加湿運転時においても安定で、かつ高耐久の燃料電池スタックを実現できた。
【００３７】
燃料電池スタックにおいて、フラッディング現象が起こりやすい部位として、例えば、電池積層体の両端付近が挙げられる。この部分では、外気との距離が近く、比較的放熱が大きいため、単電池内部の温度が低下しやすい。そして、この単電池に供給された加湿ガスの温度も低下し、加湿ガス中の水蒸気が冷やされて結露を起こす（過加湿状態）。さらに、単電池内で結露した水は、セパレータ板のガス流路を塞ぎ、ガス拡散層内の細孔に滞留する現象、すなわちフラッディング現象が起こる。このため、著しくガス拡散性が阻害され、電池電圧が低下する。
【００３８】
このような観点から、本発明の第一の高分子電解質型燃料電池スタックは、電池積層体の少なくとも両端の単電池を構成するガス拡散層が、織布を基材とし、それ以外の、比較的加湿状態が緩やかな単電池を構成するガス拡散層が、高分子電解質膜や触媒層へのダメージ低減が望める不織布を基材とするように構成される。このように、ガス拡散層の基材として織布と不織布を使い分けることにより、燃料電池スタックの発電効率および寿命特性が向上する。
【００３９】
また、燃料電池スタックにおいて、フラッディング現象が起こりやすい部位として、例えば、電池積層体を構成する個々の単電池のカソードにおけるガス拡散層が挙げられる。カソードはアノードに比べ、反応生成水が存在している分、余剰水の量が多い。従って、カソードにおけるガス拡散層の基材に不織布を用いると、不織布はバインダーを多量に含み、緻密な構造であるため、水が滞留しやすい。さらに、不織布はガス透過性が悪いことから、一度滞留した水を、供給ガスにより持ち去る作用が弱く、ますます目詰まりしやすくなる。
【００４０】
このような観点から、本発明の第二の高分子電解質型燃料電池スタックは、電池積層体を構成する個々の単電池のカソードにおけるガス拡散層が、織布を基材とし、アノードにおけるガス拡散層が、不織布を基材とするように構成される。これにより、燃料電池スタックの発電効率および寿命特性が向上する。
【００４１】
また、燃料電池スタックにおいて、フラッディング現象が起こりやすい部位として、例えば、電池積層体に設けられる冷却部に隣接する単電池が挙げられる。この部分の単電池は、冷却水との距離が近く、熱が奪われやすいため、電池温度が低下しやすい。従って、電池積層体端部の単電池と同様に、過加湿状態となり余剰水が増加し、フラッディング現象による電圧低下が起こり易い。
【００４２】
このような観点から、本発明の第三の高分子電解質型燃料電池スタックは、電池積層体の少なくとも冷却部に隣接する単電池を構成するガス拡散層が織布を基材とし、前記冷却水路に隣接する以外の単電池を構成するガス拡散層が不織布を基材とするように構成される。これにより、燃料電池スタックの発電効率および寿命特性が向上する。
【００４３】
前記織布の厚さは、２０〜４００μｍが好ましい。厚さが２０μｍ未満のとき、ガス拡散層の基材の強度が低下し、ハンドリング性が悪くなる。厚さが４００μｍを超えると、ガス拡散性が低下し、抵抗値が増加する。
前記織布の嵩密度は、２００〜５００ｋｇ／ｍ3が好ましい。嵩密度が２００ｋｇ／ｍ3未満のとき、織布に隙間が増え、抵抗値が増加する。また、この織布をガス拡散層の基材として用い、導電性撥水カーボン層を形成するためのインクをこの基材に塗布した場合、インクが基材中にしみ込みやすくなり、ガス拡散性が低下する。嵩密度が５００ｋｇ／ｍ3を超えると、目詰まりが多くなり、基材単体のガス拡散性、特に厚さ方向のガス拡散性が悪くなり、電池性能が低下する。加えて、基材の使用量が増えるため、コストが上がる。
【００４４】
また、前記不織布の厚さは、５０〜５００μｍが好ましい。厚さが５０μｍ未満のとき、基材の強度が低下し、ハンドリング性が悪くなる。また、作製方法も難しく、製造コストがかかる。厚さが５００μｍを超えると、ガス拡散性が低下し、抵抗値が増加する。
前記不織布の嵩密度は、３００〜８００ｋｇ／ｍ3が好ましい。嵩密度が３００ｋｇ／ｍ3未満のとき、不織布に隙間が増え、抵抗値が増加する。使用するバインダー量を減らすと、基材としての強度および平坦性が得られず、使用が困難になる。嵩密度が８００ｋｇ／ｍ3を超えると、目詰まりが多くなり、基材単体のガス拡散性、特に厚さ方向のガス拡散性が悪くなり、電池性能を低下させる。加えて、基材材料やバインダーの使用量が増えるため、コストが上がる。
【００４５】
また、前記織布または不織布は、集電作用により良好な導電性を確保し、触媒層や高分子電解質膜のダメージを低減するために、触媒層と接する側に、導電性撥水カーボン層が形成されていることが好ましい。
前記導電性撥水カーボン層は、例えば、アセチレンブラック、水、ポリテトラフルオロエチレン（ＰＴＦＥ）、および界面活性剤（ＴｒｉｔｏｎＸ−１００）を１５：８０：４：１の重量比で混合して得られたカーボンインクをドクターブレードを用いて基材上に塗布した後、３２５℃で１時間焼成することにより得られる。
以下に、本発明の実施例を詳細に説明するが、本発明はこれらの実施例に限定されない。
【実施例１】
【００４６】
電池積層体両端部の単電池におけるガス拡散層用基材に織布を用い、それ以外の単電池のガス拡散層用基材に不織布を用いた図１に示す高分子電解質型燃料電池スタックを以下の方法により作製した。
【００４７】
（ｉ）織布の作製
直径８μｍのＰＡＮ系の単繊維５０本を撚り合わせて単糸を作製し、さらにこれを２本撚り合わせて双糸を作製した。経緯密度（単位長さあたりの縦糸及び横糸の本数）が５００本／１０ｃｍとなるようにこの双糸を平織することにより織布３ａ、３ｂを得た。この織布３ａ、３ｂを窒素雰囲気中、９００℃で加熱して炭化処理した後、アルゴン雰囲気中で２０００℃に加熱して黒鉛化処理を行った。このとき、得られた織布３ａ、３ｂの厚さは３００μｍ、嵩密度は３００ｋｇ／ｍ3であった。
【００４８】
（ｉｉ）不織布の作製
直径２０μｍおよび平均繊維長１０ｍｍの単繊維からなるＰＡＮ系繊維に１０％のポリビニルアルコール（ＰＶＡ）水溶液を、繊維とＰＶＡが１５：１の重量比となるように加え、湿式法（抄紙法）により製紙し、不織布１３ａ、１３ｂを得た。この不織布１３ａ、１３ｂを窒素雰囲気中、９００℃で加熱して炭化処理した後、アルゴン雰囲気中で２０００℃に加熱して黒鉛化処理を行った。このとき、得られた不織布１３ａ、１３ｂの厚さは２００μｍ、嵩密度は５００ｋｇ／ｍ3であった。
【００４９】
（ｉｉｉ）ガス拡散層の作製
上記で得られた織布３ａ、３ｂおよび不織布１３ａ、１３ｂに導電性撥水カーボン層１５ａ、１５ｂを以下の方法によりそれぞれ形成した。アセチレンブラック、水、および界面活性剤（ＴｒｉｔｏｎＸ−１００）を１５：１：８４の重量比で混合して導電性撥水カーボン層塗工用インクを得た。このインクをバーコーターを用いて、織布および不織布の片面に均一にそれぞれ塗工した。塗工後、室温、大気中で３０分間乾燥させて導電性撥水カーボン層１５ａ、１５ｂを形成した。導電性撥水カーボン層１５ａ、１５ｂ中に含まれる水分や界面活性剤を除去するために、導電性撥水カーボン層１５ａ、１５ｂが形成された織布３ａ、３ｂおよび不織布１３ａ、１３ｂをそれぞれ３２５℃、２時間で焼成した。このようにして織布３ａ、３ｂまたは不織布１３ａ、１３ｂを含む基材および導電性撥水カーボン層１５ａ、１５ｂからなるガス拡散層８ａ、８ｂ、１８ａ、１８ｂをそれぞれ作製した。
【００５０】
（ｉｖ）ＭＥＡの作製
アセチレンブラック系のカーボン粉末に、平均粒径が約３０Åの白金粒子を４：１の重量比で担持して触媒粉末を得た。この触媒粉末をイソプロパノール中に分散させた溶液と、パーフルオロカーボンスルホン酸の粉末をエチルアルコール中に９重量％分散させた液（旭硝子社製のフレミオン）とを混合して触媒インクを得た。スクリーン印刷法により、この触媒インクを高分子電解質膜１として膜厚３０μｍのゴアセレクト膜（ジャパンゴアテックス社製）の両面に塗布し、触媒層２ａ、２ｂを得た。なお、このとき、後述で得られる電極４ａ、４ｂ、１４ａ、１４ｂ中に含まれる白金量が０．５ｍｇ／ｃｍ2、パーフルオロカーボンスルホン酸量が１．２ｍｇ／ｃｍ2となるよう調整した。
【００５１】
高分子電解質膜１の両面に形成された触媒層２ａ、２ｂのさらに外側に、上記で得られたガス拡散層８ａ、８ｂ、１８ａ、１８ｂの導電性撥水カーボン層１５ａ、１５ｂを備えた側が、触媒層２ａ、２ｂと接するようにガス拡散層８ａ、８ｂ、１８ａ、１８ｂを配置し、ホットプレス（条件：１５０℃、５ＭＰａ、１０分間）で接合した。このようにして、高分子電解質膜１の両面にガス拡散層８ａ、８ｂ、１８ａ、１８ｂおよび触媒層２ａ、２ｂからなる電極４ａ、４ｂ、１４ａ、１４ｂを形成した。さらに、電極４ａ、４ｂ、１４ａ、１４ｂの周縁部にシリコーンゴムからなるガスシール材５ａ、５ｂを配置した。このようにして、両電極４ａ、４ｂのガス拡散層用基材に織布３ａ、３ｂを用いたＭＥＡ１２ａと、両電極１４ａ、１４ｂのガス拡散層用基材に不織布１３ａ、１３ｂを用いたＭＥＡ１２ｂとをそれぞれ作製した。
【００５２】
（ｖ）燃料電池スタックの作製
ガス拡散層用基材に不織布１３ａ、１３ｂを用いたＭＥＡ１２ｂより構成された単電池を４８個積層し、その両端に、ガス拡散層用基材に織布３ａ、３ｂを用いたＭＥＡ１２ａより構成された単電池をそれぞれ１個ずつ配置して、合計５０個の単電池からなる電池積層体を形成した。このとき、ＭＥＡ１２ａ、１２ｂ間に、反応ガスを供給し、生成水や余剰ガスを運び去るためのガス流路７を有する所定のセパレータ板６ａ、６ｂを配して単電池を構成した。このとき、ＭＥＡ１２ａとセパレータ板６ａとを用いて単電池を２個積層する毎に、ＭＥＡ１２ａと接する面と反対側の面に冷却水用の流路を設けたセパレータ板６ｂを２枚重ねて、内部に冷却部１６を有する複合セパレータ板を配した。そして、電池積層体を集電板９および絶縁板１０を介して、エンドプレート１１で挟み、締結ロッド（図示しない）により両端から１０ｋｇｆ／ｃｍ2の圧力で固定し、図１に示す燃料電池スタックを得た。この電池を電池Ａとした。
【比較例１】
【００５３】
実施例１の電池積層体におけるＭＥＡ１２ａの代わりに実施例１と同様のＭＥＡ１２ｂを配した以外は、実施例１と同様の方法によりＭＥＡ１２ｂのみで電池積層体を構成した。そして、この電池積層体を用いた以外は、実施例１と同様の方法により燃料電池スタックを作製した。この電池を電池Ｂとした。
【比較例２】
【００５４】
実施例１の電池積層体におけるＭＥＡ１２ｂの代わりに実施例１と同様のＭＥＡ１２ａを配した以外は、実施例１と同様の方法によりＭＥＡ１２ａのみで電池積層体を構成した。そして、この電池積層体を用いた以外は、実施例１と同様の方法により燃料電池スタックを作製した。この電池を電池Ｃとした。
【００５５】
上記で得られた実施例１の電池Ａおよび比較例１および２の電池ＢおよびＣについて、以下のように電池特性を評価した。
電池Ａ〜Ｃを７５℃に保持しながら、アノードに水素を、カソードに空気を供給した。加湿条件として水素ガスおよび空気の露点を７５℃に設定し、燃料利用率８０％、酸素利用率４０％、電流密度０．３Ａ／ｃｍ2の条件で電池Ａ〜Ｃを１０００時間連続運転させた。そして、このときの電池積層体における単電池の平均セル電圧を監視した。その評価結果を図２に示す。
【００５６】
図２に示すように、実施例１の電池Ａでは、運転開始時における各単電池の平均セル電圧は７５４ｍＶであり、１０００時間後の平均セル電圧は、７５１ｍＶであった。このように１０００時間あたりのセル電圧の低下はわずかに３ｍＶに抑制されていることから、電池Ａではフラッディング現象が抑制され、長期の連続運転において優れた出力特性を示すことが確認された。
【００５７】
一方、比較例１の電池Ｂでは、フラッディング現象の発生により、徐々にセル電圧が低下し、約４４０時間経過後に発電が停止した。また、比較例２の電池Ｃでは、約６００時間経過後に急激に電圧が低下し発電が停止した。これは、スタックを構成する単電池のすべてがガス拡散層用基材に織布を用いており、織布表面の凹凸や織布を構成する繊維のほつれにより高分子電解質膜および触媒層へのダメージが促進されたためである。本発明の電池Ａは、フラッディング現象が起こりやすい必要最小限度の部位に織布を用いたことにより、高加湿でも安定で、さらに高耐久化を実現できた。
【実施例２】
【００５８】
実施例１の電池積層体の両端から２番目のＭＥＡ１２ｂの代わりに実施例１と同様のＭＥＡ１２ａを配した以外は、実施例１と同様の方法により電池積層体を構成した。この電池積層体を用いた以外は、実施例１と同様の方法により燃料電池スタックを作製した。そして、本実施例の電池を、実施例１と同様の方法により評価した。
その結果、実施例１の電池Ａと同様に、本実施例の電池の平均セル電圧は、ほぼ一定で安定しており、本実施例の電池は、長期の連続運転において優れた出力特性を示した。
【実施例３】
【００５９】
本実施例の燃料電池スタックの一部を示す概略縦断面図を図３に示す。
実施例１と同様の方法により、織布または不織布からなる基材を含むガス拡散層を作製した。また、実施例１と同様の方法により高分子電解質膜の両面に触媒層を形成した。そして、ガス拡散層の導電性撥水カーボン層を備えた側が触媒層と接するように、カソード側に織布３ｂを用いたガス拡散層８ｂを配置し、アノード側に不織布１３ａを用いたガス拡散層１８ａを配置した後、ホットプレス（条件：１５０℃、５ＭＰａ、１０分間）により接合した。このようにして、カソード４ｂにおけるガス拡散層８ｂ用基材に織布３ｂを用い、アノード１４ａにおけるガス拡散層１８ａ用基材に不織布１３ａを用いたＭＥＡ１２ｃを作製した。
【００６０】
そして、ＭＥＡ１２ａおよびＭＥＡ１２ｂの代わりにＭＥＡ１２ｃを用いた以外は、実施例１と同様の方法により電池積層体を構成した。この電池積層体を用いた以外は、実施例１と同様の方法により図３のような燃料電池スタックを作製した。そして、本実施例の電池を、実施例１と同様の方法により評価した。
その結果、実施例１の電池Ａと同様に、本実施例の電池の平均セル電圧は、ほぼ一定で安定しており、本実施例の電池は、長期の連続運転において優れた出力特性を示した。
【実施例４】
【００６１】
本実施例の燃料電池スタックの一部を示す概略縦断面図を図４に示す。
本実施例では、実施例１と同様のＭＥＡ１２ａおよびＭＥＡ１２ｂを用いて電池積層体を構成するが、本実施例では、冷却部を有する複合セパレータ板に隣接する部位にＭＥＡ１２ａを配し、それ以外の部位にはＭＥＡ１２ｂを配した。このようにＭＥＡ１２ａとＭＥＡ１２ｂの配置の仕方を変えた以外は、実施例１と同様の方法により電池積層体を構成した。
【００６２】
そして、この電池積層体を用いた以外は、実施例１と同様の方法により図４のような燃料電池スタックを作製した。そして、本実施例の電池を、実施例１と同様の方法により評価した。
その結果、実施例１の電池Ａと同様に、本実施例の電池の平均セル電圧は、ほぼ一定で安定しており、本実施例の電池は、長期の連続運転において優れた出力特性を示した。
【実施例５】
【００６３】
本実施例の燃料電池スタックの一部を示す概略縦断面図を図５に示す。
実施例１と同様の方法によりガス拡散層用基材として織布、および不織布を作製した。そして、これらの基材を以下のように撥水処理することによりガス拡散層を得た。
テトラフルオロエチレンとヘキサフルオロプロピレンの共重合体の水性ディスパージョン（ダイキン工業（株）製、ＮＤ−１）と水とを、１：２０（織布の場合）、または１：４０(不織布の場合)の体積比で混合して撥水処理液を得た。そして、基材を室温下で撥水処理液中に１分間浸漬させた。その１分後、撥水処理液を含浸させた基材を取り出し、２７０℃で２時間焼成し、水分および界面活性剤などを取り除いた。このようにして、基材が織布からなるガス拡散層２８ａ、２８ｂおよび基材が不織布からなるガス拡散層３８ａ、３８ｂをそれぞれ得た。
【００６４】
実施例１におけるガス拡散層８ａ、８ｂの代わりに上記で得られたガス拡散層２８ａ、２８ｂを用いた以外は、実施例と同様の方法によりＭＥＡ１２ａ’を作製した。また、実施例１におけるガス拡散層１８ａ、１８ｂの代わりに上記で得られたガス拡散層３８ａ、３８ｂを用いた以外は、実施例１と同様の方法によりＭＥＡ１２ｂ’を作製した。ＭＥＡ１２ａの代わりにＭＥＡ１２ａ’を用い、ＭＥＡ１２ｂの代わりにＭＥＡ１２ｂ’を用いた以外は、実施例１と同様の方法により電池積層体を構成した。そして、この電池積層体を用いた以外は、実施例１と同様の方法により燃料電池スタックを作製した。本実施例の電池を実施例１と同様の方法により評価した。
その結果、実施例１の電池Ａと同様に、本実施例の電池の平均セル電圧は、ほぼ一定で安定しており、本実施例の電池は、長期の連続運転において優れた出力特性を示した。
【実施例６】
【００６５】
本発明のガス拡散層用の基材として用いる織布の厚さについて検討した。
実施例１で作製した織布を織布Ａ（厚さ３００μｍ、嵩密度３００ｋｇ／ｍ3）とし、織布Ａよりも薄い織布Ｄおよび厚い織布Ｅをそれぞれ以下のように作製した。
【００６６】
直径８μｍのＰＡＮ系の単繊維２本を撚り合わせて単糸を作製し、さらにこれを２本撚り合わせて双糸を作製した。そして、経緯密度が９００本／１０ｃｍとなるようにこの双糸を平織りすることにより、織布Ｄ（厚さ１５μｍ、嵩密度３００ｋｇ／ｍ3）を得た。
また、直径８μｍのＰＡＮ系の単繊維１００本を撚り合わせて単糸を作製し、さらにこれを２本撚り合わせて双糸を作製した。そして、経緯密度が３００本／１０ｃｍとなるようにこの双糸を平織りすることにより、織布Ｅ（厚さ４２０μｍ、嵩密度３００ｋｇ／ｍ3）を得た。
【００６７】
実施例１の織布Ａを用いる代わりに、織布Ｄまたは織布Ｅを使用する以外は実施例１と同様の方法でそれぞれ燃料電池スタックを作製し、電池Ｄおよび電池Ｅとした。これらの電池を、実施例１の電池Ａと同じ試験条件で電池特性を評価した。
その評価結果を電池Ａの結果とともに図７に示す。織布Ｄは繊維が細すぎるため、強度が弱く、破壊されやすい。従って電池Ｄでは、初期の段階で強度不足による電圧の低下が生じた。一方、織布Ｅは厚すぎるため、ガス透過性が低く水を外部に排出する能力が低い。従って、電池Ｅでは、フラッディング現象が起こり、電圧が徐々に低下した。また、電池Ａの平均抵抗値が２．５ｍΩであったのに対し、電池Ｅの平均抵抗値は３．５ｍΩとかなり高く、発電効率が低下した。
【実施例７】
【００６８】
本発明のガス拡散層用の基材として用いる織布の嵩密度について検討した。
実施例１で作製した織布を織布Ａ（厚さ３００μｍ、嵩密度３００ｋｇ／ｍ3）とし、この織布Ａよりも嵩密度が低い織布Ｆおよび高い織布Ｇをそれぞれ以下のように作製した。
直径８μｍのＰＡＮ系の単繊維５０本を撚り合わせて単糸を作製し、さらにこれを２本撚り合わせて双糸を作製した。そして、経緯密度が２００本／１０ｃｍとなるように、この双糸を平織りすることにより織布Ｆ（厚さ３００μｍ、嵩密度１００ｋｇ／ｍ3）を得た。
また、直径８μｍのＰＡＮ系の単繊維５０本を撚り合わせて単糸を作製し、さらにこれを２本撚り合わせて双糸を作製した。そして、経緯密度が８００本／１０ｃｍとなるように、この双糸を平織りすることにより織布Ｇ（厚さ３００μｍ、嵩密度７００ｋｇ／ｍ3）を得た。
【００６９】
実施例１の織布Ａを用いる代わりに、織布Ｆまたは織布Ｇを用いた以外は実施例１と同様の方法によりそれぞれ燃料電池スタックを作製し、電池Ｆおよび電池Ｇとした。そして、これらの電池を、実施例１の電池Ａと同様の試験条件で電池特性を評価した。
織布Ｆは嵩密度が低く、双糸間に隙間が増えるため、抵抗値が３．７ｍΩと増加し、電気伝導性が低下した。また、導電性撥水カーボン層を形成するためのインクを織布Ｆに塗布した場合、インクは織布Ｆ中にしみ込みやすくなり、ガス拡散性が低下することによりフラッディング現象が起こり、電圧が徐々に低下した。織布Ｇは嵩密度が高く、目が詰まりすぎているため、織布Ｇ単体のガス拡散性、特に厚さ方向のガス拡散性が悪く、フラッディング現象が起こり、電圧が徐々に低下した。
【実施例８】
【００７０】
本発明のガス拡散層用の基材として用いる不織布の厚さについて検討した。
実施例１で作製した不織布を不織布Ａ（厚さ２００μｍ、嵩密度５００ｋｇ／ｍ3）とし、この不織布Ａよりも薄い不織布Ｈおよび厚い不織布Ｉをそれぞれ以下のように作製した。
直径５μｍおよび平均繊維長１０ｍｍの単繊維からなるＰＡＮ系繊維に１０％のポリビニルアルコール（ＰＶＡ）水溶液を、繊維とＰＶＡが１５：１の重量比となるように加え、湿式法（抄紙法）により製紙し、不織布Ｈ（厚さ３０μｍ、嵩密度５００ｋｇ／ｍ3）を得た。
【００７１】
また、直径１００μｍおよび平均繊維長１０ｍｍの単繊維からなるＰＡＮ系繊維に１０％のポリビニルアルコール（ＰＶＡ）水溶液を、繊維とＰＶＡが１５：１の重量比となるように加え、湿式法（抄紙法）により製紙し、不織布Ｉ（厚さ６００μｍ、嵩密度５００ｋｇ／ｍ3）を得た。なお、得られた不織布ＨおよびＩは、それぞれ実施例１と同様の方法により黒鉛化処理した。
【００７２】
実施例１の不織布Ａを用いる代わりに、不織布Ｈおよび不織布Ｉを用いた以外は実施例１と同様の方法により燃料電池スタックを作製し、それぞれ電池Ｈおよび電池Ｉとした。これらの電池について、実施例１の電池Ａと同様の試験条件で電池特性を評価した。
不織布Ｈは、厚さが薄すぎたため、強度が弱く、破壊されやすい。このため、電池Ｈでは、初期の段階で電圧が低下した。また、不織布Ｉは厚すぎるため、ガス透過性が低く、水を外部に排出する能力が低い。このため、電池Ｉでは、フラッディング現象が起こり、電圧が徐々に低下した。
【実施例９】
【００７３】
本発明のガス拡散層用の基材として用いる不織布の嵩密度について検討した。
実施例１で作製した不織布を不織布Ａ（厚さ２００μｍ、嵩密度５００ｋｇ／ｍ3）とする。この不織布Ａよりも嵩密度が低い不織布Ｊおよび高い不織布Ｋをそれぞれ以下のように作製した。
直径２０μｍおよび平均繊維長２０ｍｍの単繊維からなるＰＡＮ系繊維に１０％のポリビニルアルコール（ＰＶＡ）水溶液を、繊維とＰＶＡが１５：１の重量比となるように加え、湿式法（抄紙法）により製紙し、不織布Ｊ（厚さ２００μｍ、嵩密度２００ｋｇ／ｍ3）を得た。
【００７４】
また、直径２０μｍおよび平均繊維長１ｍｍの単繊維からなるＰＡＮ系繊維に１０％のポリビニルアルコール（ＰＶＡ）水溶液を、繊維とＰＶＡが１５：１の重量比となるように加え、湿式法（抄紙法）により製紙し、不織布Ｋ（厚さ２００μｍ、嵩密度９００ｋｇ／ｍ3）を得た。得られた不織布ＪおよびＫは、それぞれ実施例１と同様の方法により黒鉛化処理した。
【００７５】
実施例１の不織布Ａを用いる代わりに、不織布Ｊおよび不織布Ｋを用いた以外は実施例１と同様の方法により燃料電池スタックを作製し、それぞれ電池Ｊおよび電池Ｋとした。そして、これらの電池について実施例１と同様の試験条件で電池特性を評価した。
不織布Ｊは嵩密度が低いため、抵抗値が５．８ｍΩと増加し、電気伝導性が低下した。また、導電性撥水カーボン層を形成するためのインクを不織布Ｊ上に塗布した場合、インクが不織布Ｊ中にしみ込みやすくなり、ガス拡散性が低下する。このため、電池Ｊでは、フラッディング現象が起こり、電圧が徐々に低下した。また、不織布Ｋは嵩密度が高く、目が詰まりすぎているため、基材単体のガス拡散性、特に厚さ方向のガス拡散性が悪くなる。このため、電池Ｋでは、フラッディングが起こり、電圧が徐々に低下した。
【産業上の利用可能性】
【００７６】
以上のように本発明の燃料電池スタックにおけるガス拡散層は、フラッディング現象を抑制するとともに、高分子電解質膜や触媒層に与えるダメージを低減することができるため、長時間の連続運転を要する燃料電池スタックに適用できる。
【図面の簡単な説明】
【００７７】
【図１】本発明における実施例１の燃料電池スタックの一部を示す概略縦断面図である。
【図２】本発明の実施例１の電池Ａ、ならびに比較例１の電池Ｂおよび比較例２の電池Ｃの平均セル電圧の経時変化を示す図である。
【図３】本発明における実施例３の燃料電池スタックの一部を示す概略縦断面図である。
【図４】本発明における実施例４の燃料電池スタックの一部を示す概略縦断面図である。
【図５】本発明における実施例５の燃料電池スタックの一部を示す概略縦断面図である。
【図６】従来の燃料電池スタックの一部を示す概略縦断面図である。
【図７】本発明の実施例１の電池Ａならびに実施例６の電池Ｄおよび電池Ｅの平均セル電圧の経時変化を示す図である。
【符号の説明】
【００７８】
１  高分子電解質膜
２ａ、２ｂ  触媒層
３ａ、３ｂ  織布
４ａ、１４ａ、２４ａ、３４ａ  アノード
４ｂ、１４ｂ、２４ｂ、３４ｂ  カソード
５ａ、５ｂ  ガスシール材
６ａ、６ｂ  セパレータ板
７  ガス流路
８ａ、８ｂ、１８ａ、１８ｂ、２８ａ、２８ｂ、３８ａ、３８ｂ  ガス拡散層
９  集電板
１０  絶縁板
１１  エンドプレート
１２ａ、１２ｂ、１２ｃ、１２ａ’、１２ｂ’  ＭＥＡ
１３ａ、１３ｂ  不織布
１５ａ、１５ｂ  導電性撥水カーボン層
１６  冷却部
【図１】
2005032667.tif 000004
【図２】
2005032667.tif 000005
【図３】
2005032667.tif 000006
【図４】
2005032667.tif 000007
【図５】
2005032667.tif 000008
【図６】
2005032667.tif 000009
【図７】
2005032667.tif 000010